(57)【要約】【課題】感度、及び現像性に優れ、且つ高顔料濃度でも硬化後の色再現性に優れるカラーフィルター用着色感光性組成物を提供することを目的とするものである。【解決手段】バインダー樹脂、多官能性モノマー、光重合開始剤、顔料、顔料分散剤、及び溶剤を少なくとも含有するカラーフィルター用着色感光性組成物であって、前記光重合開始剤が、少なくとも特定の置換基を持つビイミダゾール化合物及びメルカプト化合物を含み、該ビイミダゾール化合物及び該メルカプト化合物の合計量が、前記着色感光性組成物の固形分１００重量部に対して、３〜４０重量部の範囲であり、且つ、該ビイミダゾール化合物の含有量が、該ビイミダゾール化合物と該メルカプト化合物との合計１００重量部に対して、６０〜９９重量部の範囲であることを特徴とするカラーフィルター用着色感光性組成物。【選択図】なし【特許請求の範囲】
【請求項１】
バインダー樹脂、多官能性モノマー、光重合開始剤、顔料、顔料分散剤、及び溶剤を少なくとも含有するカラーフィルター用着色感光性組成物であって、
前記光重合開始剤が、少なくとも下記化学式（１）で表されるビイミダゾール化合物及びメルカプト化合物を含み、該ビイミダゾール化合物及び該メルカプト化合物の合計量が、前記着色感光性組成物の固形分１００重量部に対して、３〜４０重量部の範囲であり、且つ、該ビイミダゾール化合物の含有量が、該ビイミダゾール化合物と該メルカプト化合物との合計１００重量部に対して、６０〜９９重量部の範囲であることを特徴とするカラーフィルター用着色感光性組成物。
【化１】
2009265515.tif 000007
（化学式（１）中、Ｘは、塩素原子、水素原子、又はビニル基であり、塩素原子、水素原子、及びビニル基のそれぞれの結合数が、塩素原子が４〜６、水素原子が２２〜２５、ビニル基が１〜２である。）
【請求項２】
前記メルカプト化合物が、メルカプトベンゾチアゾールであることを特徴とする、請求項１に記載のカラーフィルター用着色感光性組成物。
【請求項３】
前記バインダー樹脂における二重結合１個当りの重量平均分子量で表される該バインダー樹脂の二重結合当量が、３００〜３０００の範囲であることを特徴とする請求項１又は２に記載のカラーフィルター用着色感光性組成物。
【請求項４】
前記溶剤が、プロピレングリコールモノメチルエーテルアセテート、プロピレングリコールモノエチルエーテルアセテート、３−メトキシ−３−メチル−１−ブチルアセテート、３−メトキシブチルアセテート、エトキシプロピオン酸エチルよりなる群から選ばれる１種以上を含むことを特徴とする、請求項１乃至３のいずれか一項に記載のカラーフィルター用着色感光性組成物。
【発明の詳細な説明】
【技術分野】
【０００１】
感度、及び現像性に優れ、且つ高顔料濃度でも硬化後の色再現性に優れるカラーフィルター用着色感光性組成物に関する。
【背景技術】
【０００２】
近年、パーソナルコンピューターなどのフラットディスプレーとして、カラー液晶表示装置が急速に普及してきている。一般にカラー液晶表示装置（１０１）は、図１に示すように、カラーフィルター１とＴＦＴ基板等の電極基板２とを対向させて１〜１０μｍ程度の間隙部３を設け、該間隙部３内に液晶化合物Ｌを充填し、その周囲をシール材４で密封した構造をとっている。カラーフィルター１は、透明基板５上に、画素間の境界部を遮光するために所定のパターンに形成されたブラックマトリクス層６と、各画素を形成するために複数の色（通常、赤（Ｒ）、緑（Ｇ）、青（Ｂ）の３原色）を所定順序に配列した画素部７と、保護膜８と、透明電極膜９とが、透明基板に近い側からこの順に積層された構造をとっている。また、カラーフィルター１及びこれと対向する電極基板２の内面側には配向膜１０が設けられる。さらに間隙部３には、カラーフィルター１と電極基板２の間のセルギャップを一定且つ均一に維持するために、スペーサーが設けられる。スペーサーとしては一定粒子径を有するパール１１を分散したり、又は、図２に示すようにセルギャップに対応する高さを有する柱状スペーサー１２を、カラーフィルターの内面側であってブラックマトリクス層６が形成されている位置と重なり合う領域に形成する。そして、各色に着色された画素それぞれ又はカラーフィルターの背後にある液晶層の光透過率を制御することによってカラー画像が得られる。
【０００３】
上記の画素部７及びブラックマトリクス層６は所定のパターンを有する着色層であり、いわゆるフォトリソグラフィーによる顔料分散法（以下、顔料分散法という）によって形成することができる。顔料分散法によれば、着色剤である顔料と、アルカリ可溶性の光硬化性樹脂を含有する着色感光性組成物の塗工液を透明基板上に塗布し、得られた塗膜を所定のパターン状に露光して硬化させ、アルカリ現像することによって、微細パターンの着色層を形成することができる。
【０００４】
カラーフィルター用着色感光性組成物は、近年のカラーフィルターの色再現性向上の要請のため、該着色感光性組成物中に含まれる顔料の高濃度化が求められている。そのため、該着色感光性組成物中に含まれる顔料の量とともに顔料分散剤等の非硬化成分、非現像成分の量も増加させる必要があり、相対的に感光成分、及び現像成分の含有量が少なくなる。従って、該着色感光性組成物の感度、現像性等が低下し、良品質のカラーフィルターを得ることが困難になっていた。
【０００５】
特許文献１には、感光性組成物の感度を向上させる目的で、ｐ−ジアルキルアミノスチレン誘導体、イミダゾール化合物、及び芳香族メルカプト化合物からなる光重合開始剤を含む感光性組成物が開示されている。
また、特許文献２には、感光性組成物中の顔料濃度が高い場合においても、感度を向上させるために、脂肪族多官能チオール及びビイミダゾール化合物を含む光重合開始剤を用いることが記載されている。
しかしながら、通常、光重合開始剤として使用されるビイミダゾール類は、カラーフィルター用着色感光性組成物で多用されるアセテート類やアルコール類への溶解性が悪く、感度を十分に上げることができず、また、現像性を低下させる一因ともなっていた。
【０００６】
【特許文献１】特開昭５９−５６４０３号公報
【特許文献２】特開平１０−２５３８１５号公報
【発明の開示】
【発明が解決しようとする課題】
【０００７】
上記実情に鑑み、本発明は、感度、及び現像性に優れ、且つ高顔料濃度でも硬化後の色再現性に優れるカラーフィルター用着色感光性組成物を提供することを目的とするものである。
【課題を解決するための手段】
【０００８】
本発明者らは、鋭意検討の結果、着色感光性組成物中に光重合開始剤として、特定の置換基を有するビイミダゾール化合物を高濃度で含有させ、且つメルカプト化合物を併用させることにより、上記課題が解決されるという知見を見出し、本発明を完成させるに至った。
すなわち、本発明に係るカラーフィルター用着色感光性組成物は、バインダー樹脂、多官能性モノマー、光重合開始剤、顔料、顔料分散剤、及び溶剤を少なくとも含有するカラーフィルター用着色感光性組成物であって、
前記光重合開始剤が、少なくとも下記化学式（１）で表されるビイミダゾール化合物及びメルカプト化合物を含み、該ビイミダゾール化合物及び該メルカプト化合物の合計量が、前記着色感光性組成物の固形分１００重量部に対して、３〜４０重量部の範囲であり、且つ、該ビイミダゾール化合物の含有量が、該ビイミダゾール化合物と該メルカプト化合物との合計１００重量部に対して、６０〜９９重量部の範囲であることを特徴とする。
【０００９】
【化１】
2009265515.tif 000002
【００１０】
（化学式（１）中、Ｘは、塩素原子、水素原子、又はビニル基であり、塩素原子、水素原子、及びビニル基のそれぞれの結合数が、塩素原子が４〜６、水素原子が２２〜２５、ビニル基が１〜２である。）
【００１１】
本発明によれば、光重合開始剤として、上記化学式（１）で表されるビイミダゾール化合物を用いることで、溶剤への溶解性が向上するため、カラーフィルター用着色感光性組成物中に、該ビイミダゾール化合物を高濃度で含有させることができる。更に、メルカプト化合物を併用させることにより、高顔料濃度でも感度、及び現像性を向上させることができ、且つ硬化後の色再現性も向上させることができる。
【００１２】
本発明に係るカラーフィルター用着色感光性組成物においては、前記メルカプト化合物が、メルカプトベンゾチアゾールであることが、感度及び粘度安定性の点から好ましい。
【００１３】
本発明に係るカラーフィルター用着色感光性組成物においては、前記バインダー樹脂における二重結合１個当りの重量平均分子量で表される該バインダー樹脂の二重結合当量が、３００〜３０００の範囲であることが、感度及び現像性を向上させる点から好ましい。
【００１４】
本発明に係るカラーフィルター用着色感光性組成物においては、前記溶剤が、プロピレングリコールモノメチルエーテルアセテート、プロピレングリコールモノエチルエーテルアセテート、３−メトキシ−３−メチル−１−ブチルアセテート、３−メトキシブチルアセテート、エトキシプロピオン酸エチルよりなる群から選ばれる１種以上を含むことが、上記化学式（１）で表されるビイミダゾール化合物、その他の開始剤、バインダー樹脂、及び多官能性モノマーの溶解性を向上させる点から好ましい。
【発明の効果】
【００１５】
本発明に係るカラーフィルター用着色感光性組成物によれば、光重合開始剤として、特定の置換基を有するビイミダゾール化合物を用いることで、溶剤への溶解性が向上するため、該着色感光性組成物中に、該ビイミダゾール化合物を高濃度で含有させることができる。更に、メルカプト化合物を併用させることにより、高顔料濃度でも感度、及び現像性を向上させることができ、且つ硬化後の色再現性も向上させることができる。
従って、本発明によれば、形状が良好なパターンを形成することができる。
【発明を実施するための最良の形態】
【００１６】
本発明に係るカラーフィルター用着色感光性組成物は、バインダー樹脂、多官能性モノマー、光重合開始剤、顔料、顔料分散剤、及び溶剤を少なくとも含有するカラーフィルター用着色感光性組成物であって、前記光重合開始剤が、少なくとも下記化学式（１）で表されるビイミダゾール化合物及びメルカプト化合物を含み、該ビイミダゾール化合物及び該メルカプト化合物の合計量が、前記着色感光性組成物の固形分１００重量部に対して、３〜４０重量部の範囲であり、且つ、該ビイミダゾール化合物の含有量が、該ビイミダゾール化合物と該メルカプト化合物との合計１００重量部に対して、６０〜９９重量部の範囲であることを特徴とする。
【００１７】
【化２】
2009265515.tif 000003
【００１８】
（化学式（１）中、Ｘは、塩素原子、水素原子、又はビニル基であり、塩素原子、水素原子、及びビニル基のそれぞれの結合数が、塩素原子が４〜６、水素原子が２２〜２５、ビニル基が１〜２である。）
【００１９】
光重合開始剤として、ビイミダゾール化合物とメルカプト化合物とを併用することにより、感度及び現像性が向上することが知られている。しかしながら、従来、光重合開始剤として用いられてきたビイミダゾール化合物は、溶剤への溶解性が低いため、十分な量を添加することができず、感度、及び現像性を低下させる原因となり、十分な効果が得られていなかった。
これに対して、上記化学式（１）で表されるビイミダゾール化合物は、置換基としてビニル基を有するため、溶剤への溶解性が高く、着色感光性組成物中に高濃度で含有させることができ、感度、及び現像性を優れたものとすることができる。
従って、本発明によれば、上記化学式（１）で表されるビイミダゾール化合物とメルカプト化合物とを併用することにより、高顔料濃度でも感度、及び現像性を向上させることができ、更に、高顔料濃度のため、着色濃度が高くなり、硬化後の色再現性も向上させることができる。
【００２０】
以下、本発明に係るカラーフィルター用着色感光性組成物に用いられる成分を説明する。
なお、本明細書中において（メタ）アクリレートはアクリレート及びメタクリレートを表し、（メタ）アクリルはアクリル及びメタクリルを表す。
＜光重合開始剤＞
本発明に用いるカラーフィルター用着色感光性組成物における光重合開始剤は、少なくとも下記化学式（１）で表されるビイミダゾール化合物及びメルカプト化合物を含む。
【００２１】
【化３】
2009265515.tif 000004
【００２２】
（化学式（１）中、Ｘは、塩素原子、水素原子、又はビニル基であり、塩素原子、水素原子、及びビニル基のそれぞれの結合数が、塩素原子が４〜６、水素原子が２２〜２５、ビニル基が１〜２である。）
【００２３】
本発明において、上記化学式（１）における塩素原子、水素原子、及び、ビニル基の結合位置としては、塩素原子、水素原子、及び、ビニル基が、上述した結合数で結合できる位置であれば良い。
【００２４】
本発明に用いられるメルカプト化合物としては、例えば、２−メルカプトベンゾチアゾール、２−メルカプトベンゾイミダゾール、２−メルカプトベンゾオキサゾール、５−クロロ−２−２−メルカプトベンゾチアゾール、２−メルカプト−５−メトキシベンゾチアゾール、５−メチル１、３、４−チアジアゾール−２−チオール、５−メルカプト−１−メチルテトラゾール、３−メルカプト−４−メチル−４Ｈ−１、２、４−トリアゾール、２−メルカプト−１−メチルイミダゾール、２−メルカプトチアゾリン、１、４−ジメチルメルカプトベンゼン等が挙げられる。特に、重合開始能力の面から、２−メルカプトベンゾチアゾールが好ましい。これらのメルカプト化合物は、単独もしくは２種以上を組み合わせて用いることができる。
尚、本発明の着色感光性組成物は、上記本発明の効果が損なわれない限り、他の光重合開始剤を含んでいても良い。
【００２５】
上記ビイミダゾール化合物及び上記メルカプト化合物の合計量は、上記着色感光性組成物の固形分１００重量部に対して、３〜４０重量部の範囲であることが好ましく、特に５〜３５重量部の範囲であることが好ましい。３重量部未満の場合、感度が低下する恐れがあり、４０重量部超過の場合、現像性が低下する恐れがある。
尚、ここで「固形分」とは、組成物中の溶剤以外の成分を示すものである。
【００２６】
また、上記ビイミダゾール化合物の含有量は、該ビイミダゾール化合物と上記メルカプト化合物との合計１００重量部に対して、６０〜９９重量部の範囲であることが好ましく、特に７０〜９９重量部の範囲であることが好ましい。６０重量部未満の場合、感度が低下する恐れがあり、９９重量部超過の場合も、感度が低下する恐れがある。
【００２７】
＜バインダー樹脂＞
本発明に用いるカラーフィルター用着色感光性組成物におけるバインダー樹脂としては、特に限定されるものではないが、カラーフィルターの製造に用いられることから、耐熱性および、製造工程において使用される溶剤への耐性を有する樹脂であることが好ましい。具体的には、エポキシ系樹脂、アクリル系樹脂、ウレタン系樹脂、ポリエステル系樹脂、ポリイミド系樹脂、ポリオレフィン系樹脂、ゼラチンなどの感光性または非感光性の樹脂を挙げることができる。
【００２８】
上述した中でも、特に好ましいバインダー樹脂としては、カルボキシル基等の酸性官能基を有するアルカリ可溶性樹脂、例えば、アルカリ可溶性アクリル系樹脂を挙げることができる。カルボキシル基を有するアルカリ可溶性樹脂としては、カルボキシル基含有不飽和単量体と他の共重合可能なエチレン性不飽和単量体の共重合体が好ましく、さらに分子内にエポキシ基とエチレン性不飽和基とを併せ持つ化合物、例えばグリシジル（メタ）アクリレートなどを付加させ、側鎖にエチレン性不飽和基を導入したものが好ましい。
【００２９】
カルボキシル基含有不飽和単量体としては、例えば、（メタ）アクリル酸、クロトン酸、マレイン酸、無水マレイン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等が好ましく、（メタ）アクリル酸が特に好ましい。なお、カルボキシル基含有不飽和単量体は、単独もしくは数種類を組み合わせることができる。
【００３０】
エチレン性不飽和単量体としては、メチル（メタ）アクリレート、ｎ−ブチル（メタ）アクリレート、シクロヘキシル（メタ）アクリレート、イソボルニル（メタ）アクリレート、ジシクロペンタニル（メタ）アクリレート、アリル（メタ）アクリレート、スチレン、α−メチルスチレン、ベンジル（メタ）アクリレート、ヒドロキシエチル（メタ）アクリレート、２−ジメチルアミノエチル（メタ）アクリレート、２−エチルヘキシル（メタ）アクリレート、２−ヒドロキシル（メタ）エチルアクリレート、ジシクロペンテニル（メタ）アクリレート等、および、これらのマクロモノマー類；Ｎ−メチルマレイミド、Ｎ−シクロヘキシルマレイミド、Ｎ−ベンジルマレイミド、Ｎ−フェニルマレイミド、Ｎ−メチルフェニルマレイミド等のＮ置換マレイミド類等を挙げることができる。なお、エチレン性不飽和単量体は、単独もしくは数種類を組み合わせることができる。
【００３１】
上記バインダー樹脂の二重結合当量は、３００〜３０００の範囲であることが好ましく、特に４００〜２０００の範囲であることが好ましい。該二重結合当量が、３００未満の場合、焼きつきを起こし、現像不足となる恐れがあり、３０００超過の場合、感度低下の恐れがある。
ここで、二重結合当量とは、上記バインダー樹脂における二重結合１個当りの重量平均分子量のことである。また、上記バインダー樹脂の二重結合当量は、下記の計算式で求めることができる。
【００３２】
【数１】
2009265515.tif 000005
【００３３】
上記バインダー樹脂の含有量は、上記着色感光性組成物の固形分の全量に対して、５〜６０重量％の範囲内であることが好ましく、なかでも１０〜４０重量％の範囲内であることが好ましい。上記範囲より少ないと、充分な光硬化性が得られない場合が生じるからである。また、上記範囲より多いと、現像不良や硬化不良を生じるからである。
【００３４】
＜多官能性モノマー＞
本発明に用いるカラーフィルター用着色感光性組成物における多官能性モノマーとしては、上記バインダー樹脂と相溶性のあるエチレン性不飽和基を少なくとも１つ有する化合物、好ましくはエチレン性不飽和基を少なくとも２つ有する化合物が挙げられる。上記のエチレン性不飽和基を有する化合物としては、ニ官能（メタ）アクリレート、及び三官能以上の（メタ）アクリレート等、好ましくは三官能以上の（メタ）アクリレートが挙げられる。
【００３５】
上記の二官能（メタ）アクリレートとしては、例えば、１，３−ブタンジオール（メタ）アクリレート、１，４−ブタンジオール（メタ）アクリレート、ネオペンチルグリコールジ（メタ）アクリレート、１，６−へキサンジオールジ（メタ）アクリレート、ポリプロピレングリコールジ（メタ）アクリレート、トリエチレングリコールジ（メタ）アクリレート、テトラエチレングリコールジ（メタ）アクリレート、ポリエチレングリコールジ（メタ）アクリレート、ビスフェノールＡジ（メタ）アクリレート、３−メチルペンタンジオール（メタ）アクリレート、フタル酸ジ（メタ）アクリレート、シクロヘキシレングリコールジ（メタ）アクリレート、メトキシ化シクロヘキシルジ（メタ）アクリレート等が挙げられる。
【００３６】
また、上記の三官能以上の（メタ）アクリレートとしては、例えば、トリメチロールプロパントリ（メタ）アクリレート、トリメチロールエタントリ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、（ＤＰＨＡ）、ジペンタエリスリトールペンタ（メタ）アクリレート、カルボン酸変性ジペンタエリスリトールペンタアクリレート等が挙げられる。
【００３７】
上記の多官能性モノマーは、単独で又は２種以上を混合して使用することができる。
尚、本発明に用いる多官能性モノマーの含有量は、上記着色感光性組成物の固形分全量に対して、３〜５０重量％の範囲であることが好ましい。３重量％未満の場合、充分に光硬化が進まず、アルカリ現像時に露光部分が溶出するおそれがある。５０重量％超過の場合、アルカリ現像性が低下するため、未露光部分でも現像できなくなるおそれがある。
【００３８】
なお、本発明においては、上記多官能性モノマーとともに、単官能（メタ）アクリレートを併用してもよい。
単官能（メタ）アクリレートとしては、例えば、ヒドロキシエチル（メタ）アクリレート、ヒドロキシプロピル（メタ）アクリレート、２−エチルヘキシル（メタ）アクリレート、ポリエチレングリコールモノ（メタ）アクリレート、ポリプロピレングリコールモノ（メタ）アクリレート、ブタンジオールモノ（メタ）アクリレート、アリル（メタ）アクリレート、ブトキシエチル（メタ）アクリレート、ｔ−ブチルアミノエチル（メタ）アクリレート、ブチル（メタ）アクリレート、ヘキシル（メタ）アクリレート、エチルヘキシル（メタ）アクリレート、ラウリル（メタ）アクリレート、オクチル（メタ）アクリレート、２−エチルヘキシルカルビトール（メタ）アクリレート、グリシジル（メタ）アクリレート等が挙げられる。
【００３９】
＜顔料＞
本発明に用いるカラーフィルター用着色感光性組成物における着色剤としては、公知の有機着色剤及び無機着色剤の中から任意のものを選んで使用することができる。有機着色剤としては、例えば、染料、有機顔料、天然色素等を用いることができる。また、無機着色剤としては、例えば、無機顔料、体質顔料等を用いることができる。これらの中で有機顔料は、発色性が高く、耐熱性も高いので、好ましく用いられる。有機顔料としては、例えばカラーインデックス（Ｃ.Ｉ.；Ｔｈｅ  Ｓｏｃｉｅｔｙ  ｏｆ  Ｄｙｅｒｓ  ａｎｄ  Ｃｏｌｏｕｒｉｓｔｓ  発行)においてピグメント（Ｐｉｇｍｅｎｔ)に分類されている化合物、具体的には、下記のようなカラーインデックス（Ｃ.Ｉ.）番号が付されているものを挙げることができる。
【００４０】
C.I.ピグメントイエロー１、C.I.ピグメントイエロー３、C.I.ピグメントイエロー１２、C.I.ピグメントイエロー１３、C.I.ピグメントイエロー１４、C.I.ピグメントイエロー１５、C.I.ピグメントイエロー１６、C.I.ピグメントイエロー１７、C.I.ピグメントイエロー２０、C.I.ピグメントイエロー２４、C.I.ピグメントイエロー３１、C.I.ピグメントイエロー５５、C.I.ピグメントイエロー６０、C.I.ピグメントイエロー６１、C.I.ピグメントイエロー６５、C.I.ピグメントイエロー７１、C.I.ピグメントイエロー７３、C.I.ピグメントイエロー７４、C.I.ピグメントイエロー８１、C.I.ピグメントイエロー８３、C.I.ピグメントイエロー９３、C.I.ピグメントイエロー９５、C.I.ピグメントイエロー９７、C.I.ピグメントイエロー９８、C.I.ピグメントイエロー１００、C.I.ピグメントイエロー１０１、C.I.ピグメントイエロー１０４、C.I.ピグメントイエロー１０６、C.I.ピグメントイエロー１０８、C.I.ピグメントイエロー１０９、C.I.ピグメントイエロー１１０、C.I.ピグメントイエロー１１３、C.I.ピグメントイエロー１１４、C.I.ピグメントイエロー１１６、C.I.ピグメントイエロー１１７、C.I.ピグメントイエロー１１９、C.I.ピグメントイエロー１２０、C.I.ピグメントイエロー１２６、C.I.ピグメントイエロー１２７、C.I.ピグメントイエロー１２８、C.I.ピグメントイエロー１２９、C.I.ピグメントイエロー１３８、C.I.ピグメントイエロー１３９、C.I.ピグメントイエロー１５０、C.I.ピグメントイエロー１５１、C.I.ピグメントイエロー１５２、C.I.ピグメントイエロー１５３、C.I.ピグメントイエロー１５４、C.I.ピグメントイエロー１５５、C.I.ピグメントイエロー１５６、C.I.ピグメントイエロー１６６、C.I.ピグメントイエロー１６８、C.I.ピグメントイエロー１７５；
【００４１】
C.I.ピグメントオレンジ１、C.I.ピグメントオレンジ５、C.I.ピグメントオレンジ１３、C.I.ピグメントオレンジ１４、C.I.ピグメントオレンジ１６、C.I.ピグメントオレンジ１７、C.I.ピグメントオレンジ２４、C.I.ピグメントオレンジ３４、C.I.ピグメントオレンジ３６、C.I.ピグメントオレンジ３８、C.I.ピグメントオレンジ４０、C.I.ピグメントオレンジ４３、C.I.ピグメントオレンジ４６、C.I.ピグメントオレンジ４９、C.I.ピグメントオレンジ５１、C.I.ピグメントオレンジ６１、C.I.ピグメントオレンジ６３、C.I.ピグメントオレンジ６４、C.I.ピグメントオレンジ７１、C.I.ピグメントオレンジ７３；C.I.ピグメントバイオレット１、C.I.ピグメントバイオレット１９、C.I.ピグメントバイオレット２３、C.I.ピグメントバイオレット２９、C.I.ピグメントバイオレット３２、C.I.ピグメントバイオレット３６、C.I.ピグメントバイオレット３８；
【００４２】
C.I.ピグメントレッド１、C.I.ピグメントレッド２、C.I.ピグメントレッド３、C.I.ピグメントレッド４、C.I.ピグメントレッド５、C.I.ピグメントレッド６、C.I.ピグメントレッド７、C.I.ピグメントレッド８、C.I.ピグメントレッド９、C.I.ピグメントレッド１０、C.I.ピグメントレッド１１、C.I.ピグメントレッド１２、C.I.ピグメントレッド１４、C.I.ピグメントレッド１５、C.I.ピグメントレッド１６、C.I.ピグメントレッド１７、C.I.ピグメントレッド１８、C.I.ピグメントレッド１９、C.I.ピグメントレッド２１、C.I.ピグメントレッド２２、C.I.ピグメントレッド２３、C.I.ピグメントレッド３０、C.I.ピグメントレッド３１、C.I.ピグメントレッド３２、C.I.ピグメントレッド３７、C.I.ピグメントレッド３８、C.I.ピグメントレッド４０、C.I.ピグメントレッド４１、C.I.ピグメントレッド４２、C.I.ピグメントレッド４８：１、C.I.ピグメントレッド４８：２、C.I.ピグメントレッド４８：３、C.I.ピグメントレッド４８：４、C.I.ピグメントレッド４９：１、C.I.ピグメントレッド４９：２、C.I.ピグメントレッド５０：１、C.I.ピグメントレッド５２：１、C.I.ピグメントレッド５３：１、C.I.ピグメントレッド５７、C.I.ピグメントレッド５７：１、C.I.ピグメントレッド５７：２、C.I.ピグメントレッド５８：２、C.I.ピグメントレッド５８：４、C.I.ピグメントレッド６０：１、C.I.ピグメントレッド６３：１、C.I.ピグメントレッド６３：２、C.I.ピグメントレッド６４：１、C.I.ピグメントレッド８１：１、C.I.ピグメントレッド８３、C.I.ピグメントレッド８８、C.I.ピグメントレッド９０：１、C.I.ピグメントレッド９７、C.I.ピグメントレッド１０１、C.I.ピグメントレッド１０２、C.I.ピグメントレッド１０４、C.I.ピグメントレッド１０５、C.I.ピグメントレッド１０６、C.I.ピグメントレッド１０８、C.I.ピグメントレッド１１２、C.I.ピグメントレッド１１３、C.I.ピグメントレッド１１４、C.I.ピグメントレッド１２２、C.I.ピグメントレッド１２３、C.I.ピグメントレッド１４４、C.I.ピグメントレッド１４６、C.I.ピグメントレッド１４９、C.I.ピグメントレッド１５０、C.I.ピグメントレッド１５１、C.I.ピグメントレッド１６６、C.I.ピグメントレッド１６８、C.I.ピグメントレッド１７０、C.I.ピグメントレッド１７１、C.I.ピグメントレッド１７２、C.I.ピグメントレッド１７４、C.I.ピグメントレッド１７５、C.I.ピグメントレッド１７６、C.I.ピグメントレッド１７７、C.I.ピグメントレッド１７８、C.I.ピグメントレッド１７９、C.I.ピグメントレッド１８０、C.I.ピグメントレッド１８５、C.I.ピグメントレッド１８７、C.I.ピグメントレッド１８８、C.I.ピグメントレッド１９０、C.I.ピグメントレッド１９３、C.I.ピグメントレッド１９４、C.I.ピグメントレッド２０２、C.I.ピグメントレッド２０６、C.I.ピグメントレッド２０７、C.I.ピグメントレッド２０８、C.I.ピグメントレッド２０９、C.I.ピグメントレッド２１５、C.I.ピグメントレッド２１６、C.I.ピグメントレッド２２０、C.I.ピグメントレッド２２４、C.I.ピグメントレッド２２６、C.I.ピグメントレッド２４２、C.I.ピグメントレッド２４３、C.I.ピグメントレッド２４５、C.I.ピグメントレッド２５４、C.I.ピグメントレッド２５５、C.I.ピグメントレッド２６４、C.I.ピグメントレッド２６５；
【００４３】
C.I.ピグメントブルー１５、C.I.ピグメントブルー１５：３、C.I.ピグメントブルー１５：４、C.I.ピグメントブルー１５：６、C.I.ピグメントブルー６０；C.I.ピグメントグリーン７、C.I.ピグメントグリーン３６、C.I.ピグメントグリーン５８；C.I.ピグメントブラウン２３、C.I.ピグメントブラウン２５；C.I.ピグメントブラック１、ピグメントブラック７。
【００４４】
また、前記無機顔料あるいは体質顔料の具体例としては、酸化チタン、硫酸バリウム、炭酸カルシウム、亜鉛華、硫酸鉛、黄色鉛、亜鉛黄、べんがら（赤色酸化鉄(ＩＩＩ)）、カドミウム赤、アンバー等を挙げることができる。本発明において、他の顔料は、単独でまたは２種以上を混合して使用することができる。
【００４５】
本発明に用いる着色感光性組成物において、顔料は、着色感光性組成物の固形分全量に対して、通常は５〜６０重量％、好ましくは５〜５０重量％の割合で配合される。尚、該顔料を、該着色感光性組成物の固形分全量に対して、上記範囲内で調製することが、色再現性、硬化性、及び現像性の点から好ましい。
【００４６】
＜顔料分散剤＞
本発明に用いられる顔料分散剤としては、上記顔料を均一に分散することができるものであれば良く、公知の顔料分散剤を使用することができる。具体的には、変性ポリウレタン、変性ポリアクリレート、変性ポリエステル、変性ポリアミド等の高分子分散剤、リン酸エステル、アルキルアミン、ポリオキシエチレンアルキルフェニルエーテル等の界面活性剤や顔料誘導体を挙げることができる。本発明においては、これらの中でも、高分子分散剤が好ましく、具体的な商品名としては、ＥＦＫＡ−４０４６、ＥＦＫＡ−４０４７、ＥＦＫＡポリマー１０、ＥＦＫＡポリマー４００、ＥＦＫＡポリマー４０１、ＥＦＫＡポリマー４３００、ＥＦＫＡポリマー４３３０（以上、チバ・スペシャルティ・ケミカルズ（株）製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１（以上、ビックケミー・ジャパン（株）製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパーＰＢ８２１、ＰＢ８２２（味の素ファインテクノ（株）製）等を挙げることができる。
【００４７】
本発明に用いられる顔料分散剤の含有量としては、上述の顔料を均一に分散することができるものであれば特に限定されるものではないが、本発明の着色感光性組成物の固形分全量に対して０．５〜３０重量％の範囲内であることが好ましく、中でも１〜２０重量％の範囲内であることが好ましい。上記範囲より小さいと、上記顔料を均一に分散させることが困難になり、上記範囲より大きいと、上記着色感光性組成物の現像性が低下したり、未露光箇所での現像残渣が増加する可能性がある。
【００４８】
＜溶剤＞
本発明に係るカラーフィルター用着色感光性組成物には、顔料を分散させるために溶剤が含まれる。
本発明の着色感光性組成物に用いる溶剤としては、例えば、メチルアルコール、エチルアルコール、Ｎ−プロピルアルコール、ｉ−プロピルアルコールなどのアルコール系溶剤；メトキシアルコール、エトキシアルコールなどのセロソルブ系溶剤；メトキシエトキシエタノール、エトキシエトキシエタノールなどのカルビトール系溶剤；酢酸エチル、酢酸ブチル、メトキシプロピオン酸メチル、エトキシプロピオン酸エチル、乳酸エチルなどのエステル系溶剤；アセトン、メチルイソブチルケトン、シクロヘキサノンなどのケトン系溶剤；プロピレングリコールモノメチルエーテルアセテート（ＰＧＭＥＡ）、プロピレングリコールモノエチルエーテルアセテートなどのプロピレングリコールアセテート系溶剤；メトキシエチルアセテート、メトキシプロピルアセテート、３−メトキシ−３−メチル−１−ブチルアセテート、メトキシブチルアセテート、３−メトキシブチルアセテート、エトキシエチルアセテート、エチルセロソルブアセテートなどのアルコキシアルキルアセテート系溶剤；メトキシエトキシエチルアセテート、エトキシエトキシエチルアセテートなどのカルビトールアセテート系溶剤；ジエチルエーテル、エチレングリコールジメチルエーテル、ジエチレングリコールジメチルエーテル、テトラヒドロフランなどのエーテル系溶剤；Ｎ，Ｎ−ジメチルホルムアミド、Ｎ，Ｎ−ジメチルアセトアミド、Ｎ−メチルピロリドンなどの非プロトン性アミド溶剤；γ−ブチロラクトンなどのラクトン系溶剤；ベンゼン、トルエン、キシレン、ナフタレンなどの不飽和炭化水素系溶剤；Ｎ−ヘプタン、Ｎ−ヘキサン、Ｎ−オクタンなどの飽和炭化水素系溶剤などの有機溶剤が挙げられる。
これらの溶剤の中では、プロピレングリコールモノメチルエーテルアセテート（ＰＧＭＥＡ）、プロピレングリコールモノエチルエーテルアセテートなどのプロピレングリコールアセテート系溶剤；メトキシエチルアセテート、３−メトキシ−３−メチル−１−ブチルアセテート、３−メトキシブチルアセテート、エトキシエチルアセテート、エチルセロソルブアセテートなどのアルコキシアルキルアセテート系溶剤；メトキシエトキシエチルアセテート、エトキシエトキシエチルアセテート、ブチルカルビトールアセテート（ＢＣＡ）などのカルビトールアセテート系溶剤；エチレングリコールジメチルエーテル、ジエチレングリコールジメチルエーテル、プロピレングリコールジエチルエーテルなどのエーテル系溶剤；メトキシプロピオン酸メチル、エトキシプロピオン酸エチル、乳酸エチルなどのエステル系溶剤が好適に用いられる。中でも、本発明に用いる溶剤としては、プロピレングリコールモノメチルエーテルアセテート（ＰＧＭＥＡ）プロピレングリコールモノエチルエーテルアセテート、３−メトキシ−３−メチル−１−ブチルアセテート、３−メトキシブチルアセテート、エトキシプロピオン酸エチルよりなる群から選ばれる１種以上を含むことが、他の成分の溶解性や塗布適性の点から好ましい。
【００４９】
これらの溶剤は単独もしくは２種以上を組み合わせて使用してもよい。
本発明に係るカラーフィルター用着色感光性組成物は、以上のような溶剤を、該溶剤を含む該着色感光性組成物の全量に対して、通常は６０〜９０重量％の割合で用いて調製する。溶剤が少なすぎると、粘度が上昇し、顔料分散性が低下しやすい。また、溶剤が多すぎると、顔料濃度が低下し、該着色感光性組成物を調製後、目標とする色度座標に達成することが困難な場合がある。
【００５０】
＜その他の成分＞
更に、本発明のカラーフィルター用着色感光性組成物には、必要に応じて、その他の添加剤を１種又は２種以上配合することができる。そのような添加剤としては、次のようなものを例示できる。
ａ）充填剤：例えば、ガラス、アルミナなど。
ｂ）密着促進剤：例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシランなど。
ｃ）レベリング剤：例えば、ポリオキシアルキレン系界面活性剤、脂肪酸エステル系界面活性剤、特殊アクリル系重合体、ビニルエーテル系重合体等のビニル系重合体など。
ｄ）凝集防止剤：例えば、ポリアクリル酸ナトリウムなど。
【００５１】
＜着色感光性組成物の製造方法＞
本発明のカラーフィルター用着色感光性組成物は、バインダー樹脂、多官能性モノマー、光重合開始剤、顔料、及び顔料分散剤を必要に応じて他の配合成分と共に、単独溶剤又は混合溶剤である溶剤に投入して混合し、公知の分散方法によって固形成分を溶解又は分散させることにより製造することができる。
しかしながら、上記の方法では多量の顔料を溶剤中に十分に分散させることができない場合がある。そこで、予め、顔料及び顔料分散剤を溶剤に混合、分散した顔料分散液を準備し、一方、バインダー樹脂等その他の成分を溶剤と混合、又は溶解したバインダー液を調製することが好ましい。そして、得られた顔料分散液とバインダー液を混合し、必要に応じて分散処理を行うことによって、顔料分散性、及び顔料分散経時安定性に優れたカラーフィルター用着色感光性組成物が容易に得られる。
【００５２】
顔料分散液を予め調製しない場合には、溶剤に先ず、顔料、顔料分散剤、及び必要に応じてバインダー樹脂の一部を投入し充分に混合、撹拌して上記顔料を分散させた後、バインダー樹脂を含む残りの成分を追加して混合することにより、顔料分散工程においてその他の配合成分により分散性が阻害されずに済むだけでなく、安定性にも優れる。
【実施例】
【００５３】
以下、実施例を挙げて、本発明を更に具体的に説明する。これらの記載により本発明を制限するものではない。
【００５４】
（１）顔料分散液の調製
顔料、顔料分散剤、及び溶剤を下記の割合で混合し、直径０．３ｍｍのジルコニアビーズを用い、ペイントシェーカー（浅田鉄工社製）を用いて３時間分散し、赤色顔料分散液、緑色顔料分散液、及び青色顔料分散液をそれぞれ調製した。
［赤色顔料分散液の組成］
・Ｉｒｇａｈｏｒ Ｒｅｄ ＢＴ−ＣＦ（チバ・スペシャルティ・ケミカルズ（株）製）：１２重量部
・Ｉｒｇａｈｏｒ Ｙｅｌｌｏｗ ２Ｒ−ＣＦ（チバ・スペシャルティ・ケミカルズ（株）製）：３重量部
・顔料分散剤（Ｄｉｓｐｅｒｂｙｋ１６１：商品名、ビックケミー・ジャパン（株）製、溶剤中に固形分３０重量％）：２０重量部
・プロピレングリコールモノメチルエーテルアセテート：６５重量部
［緑色顔料分散液の組成］
・リオノールグリーン２ＹＳ（東洋インキ製造（株）製）：９重量部
・イエローピグメントＥ４ＧＮ（ランクセス（株）製）：６重量部
・顔料分散剤（アジスパーＰＢ８２１：商品名、味の素ファインテクノ（株）製：６重量部
・プロピレングリコールモノメチルエーテルアセテート：７９重量部
［青色顔料分散液の組成］
・リオノールブルーＥＳ（東洋インキ製造（株）製）：１３重量部
・リオノゲンバイオレットＲＬ（東洋インキ製造（株）製）：２重量部
・顔料分散剤（Ｄｉｓｐｅｒｂｙｋ２００１：商品名、ビックケミー・ジャパン（株）製、溶剤中に固形分４６重量％）：１３重量部
・プロピレングリコールモノメチルエーテルアセテート：７２重量部
【００５５】
（２）バインダー樹脂の調製
（バインダー樹脂１）
ベンジルメタクリレート３０重量部、スチレン３８重量部、メタクリル酸１８重量部、及びｔ−ブチルパーオキシ−２−エチルヘキサノエート（パーブチルＯ：商品名、日本油脂（株）製）の混合液を、プロピレングリコールモノメチルエーテルアセテート１５０重量部を入れた重合槽中に、窒素気流下、１００℃で、３時間かけて滴下した。滴下終了後、更に１００℃で、３時間加熱し、重合体溶液を得た。この重合体溶液の重量平均分子量は、８０００であった。
なお、重量平均分子量は、ゲルパーミエーションクロマトグラフィー（ＧＰＣ）で測定したポリスチレン換算の値である。
次に、得られた重合体溶液に、グリシジルメタクリレート１４重量部、トリエチルアミン０．２重量部、及びｐ−メトキシフェノール０．０５重量部を添加し、１１０℃で１０時間加熱することにより、主鎖メタクリル酸のカルボン酸基と、グリシジルメタクリレートのエポキシ基との反応を行った。反応中は、グリシジルメタクリレートの重合を防ぐために、反応溶液中に、空気をバブリングさせた。尚、反応は溶液の酸価を測定することで追跡した。得られたバインダー樹脂は、固形分３８重量％、酸価７５ｍｇＫＯＨ／ｇ、重量平均分子量１００００であった。また、該バインダー樹脂の二重結合当量は、１０１４であった。
【００５６】
（バインダー樹脂２）
ベンジルメタクリレート１８．８重量部、スチレン２３．５重量部、メタクリル酸２７．７重量部とし、プロピレングリコールモノメチルエーテルアセテートの代わりにジエチレングリコールを用い、上記バインダー樹脂１と同様にして重合体溶液を得た。この重合体溶液の重量平均分子量は、７５００であった。
次に、得られた重合体溶液に、グリシジルメタクリレート３０重量部、トリエチルアミン０．２重量部、及びｐ−メトキシフェノール０．０５重量部を添加し、１１０℃で１０時間加熱し、反応させた。得られたバインダー樹脂は、固形分３８重量％、酸価７５ｍｇＫＯＨ／ｇ、重量平均分子量１００００であった。また、該バインダー樹脂の二重結合当量は、４７３であった。
【００５７】
（３）着色感光性組成物の調製
（１）で調整した顔料分散液と、その他の成分を下記の割合で充分に混合し、ディゾルバーで１時間撹拌して、均一に混合し、各着色感光性組成物を調製した。
【００５８】
（実施例１）
[組成]
・上記（１）の赤色顔料分散液：３５．２重量部
・バインダー樹脂１：７．２重量部
・アロニックスＴＯ−１３８２（東亞合成（株）製）：６．８重量部
・ビイミダゾール化合物（スピードキュア１３１１Ａ：商品名、日本シイベルへグナー（株）製）：１重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：４８．８重量部
【００５９】
（実施例２）
[組成]
・上記（１）の緑色顔料分散液：４１．６重量部
・バインダー樹脂１：６．２重量部
・アロニックスＴＯ−１３８２（東亞合成（株）製）：５．９重量部
・ビイミダゾール化合物（スピードキュア１３１１Ａ：商品名、日本シイベルへグナー（株）製）：１重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：４４．３重量部
【００６０】
（実施例３）
[組成]
・上記（１）の青色顔料分散液：２４．１重量部
・バインダー樹脂１：９．５重量部
・アロニックスＴＯ−１３８２（東亞合成（株）製）：９．０重量部
・ビイミダゾール化合物（スピードキュア１３１１Ａ：商品名、日本シイベルへグナー（株）製）：１重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：５５．４重量部
【００６１】
（実施例４）
[組成]
・上記（１）の緑色顔料分散液：４１．６重量部
・バインダー樹脂２：６．２重量部
・アロニックスＴＯ−１３８２（東亞合成（株）製）：５．９重量部
・ビイミダゾール化合物（スピードキュア１３１１Ａ：商品名、日本シイベルへグナー（株）製）：１重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：４４．３重量部
【００６２】
（比較例１）
[組成]
・上記（１）の緑色顔料分散液：４１．６重量部
・バインダー樹脂１：６．２重量部
・アロニックスＴＯ−１３８２（東亞合成（株）製）：５．９重量部
・ビイミダゾール化合物（２−２’−ビス（２−クロロフェニル）−４，５，４’，５’−テトラフェニル−１，２’−ビイミダゾール：化学名、ビイミダゾール：商品名、黒金化成（株）製）：１重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：４４．３重量部
【００６３】
（比較例２）
[組成]
・上記（１）の緑色顔料分散液：４１．６重量部
・バインダー樹脂１：６．２重量部
・アロニックスＴＯ−１３８２（東亞合成（株）製）：５．９重量部
・ビイミダゾール化合物（２−２’−ビス（２−クロロフェニル）−４，５，４’，５’−テトラフェニル−１，２’−ビイミダゾール：化学名、ビイミダゾール：商品名、黒金化成（株）製）：０．５重量部
・２−メルカプトベンゾチアゾール：０．２重量部
・イルガキュア９０７（チバ・スペシャルティ・ケミカルズ（株）製）：０．５重量部
・ＫＢＥ−５０３（信越化学工業製）：０．３重量部
・プロピレングリコールモノメチルエーテルアセテート：４４．８重量部
【００６４】
（４）塗膜の形成
カラーフィルター用ガラス基板上に、スピンコートにより上記各着色感光性組成物を塗布した。
その後、７０℃のホットプレート上で３分間プリベークを行った。次に、塗布した塗膜をフォトマスクを介して、積算露光量６０ｍＪ／ｃｍ２となるように露光した。その後、温度２５℃、０．０５％の水酸化カリウム水溶液で現像し、さらにオーブンにて２３０℃で２０分間加熱し、ポストベーク行って、基板上に画素パターンを形成した。
【００６５】
（評価結果）
上記、各実施例、及び比較例に対して、下記の評価を行った。その結果を表１に記載する。
（１）光重合開始剤の溶解性
上記各着色感光性組成物をビーカーに入れ、1時間撹拌した後、光重合開始剤（ビイミダゾール化合物及びメルカプト化合物）が溶け残っているかどうかを目視により観察した。
なお、比較例１では、ビイミダゾール化合物が溶け残ったため、現像性、及び感度を評価することができなかった。
＜判定＞
・溶け残りがない：○
・溶け残りがある：×
（２）現像性
塗膜形成時の現像工程において、未露光部が現像されてパターンが形成されるまでの時間を測定した。
＜判定＞
・６０秒以内に未露光部が現像され、パターンが形成された：○
・６０秒以内に未露光部が現像されず、パターンが形成されなかった：×
（３）感度
得られた画素パターンにおいて、パターンの欠けの有無を、光学顕微鏡で観察した。
＜判定＞
・パターンの欠けがない：○
・パターンの欠けがある：×
【００６６】
【表１】
2009265515.tif 000006
【００６７】
（結果のまとめ）
上記表１より、特定の置換基を有するビイミダゾール化合物とメルカプト化合物を併用させた実施例１〜４では、該ビイミダゾール化合物が溶剤に高濃度で溶解し、現像性及び感度を向上させることができた。一方、比較例１では、ビイミダゾール化合物が溶剤に溶け残ったため、現像性、及び感度を評価することができなかった。また、比較例２では、比較例１で用いたビイミダゾール化合物の量を半分にすることで、溶剤に対する溶け残りはなく、パターン形成をすることができたが、感度が悪くパターンの欠けがみられた。
【図面の簡単な説明】
【００６８】
【図１】液晶パネルの一例についての模式的断面図である。
【図２】液晶パネルの別の例についての模式的断面図である。
【符号の説明】
【００６９】
１  カラーフィルター
２  電極基板
３  間隙部
４  シール材
５  透明基板
６  ブラックマトリクス層
７（７Ｒ、７Ｇ、７Ｂ）  画素
８  保護膜
９  透明電極膜
１０  配向膜
１１  パール
１２  柱状スペーサー
【図１】
2009265515.tif 000008
【図２】
2009265515.tif 000009